СПОСОБ ОБРАБОТКИ МЕХОВОГО ПОЛУФАБРИКАТА
METHOD FOR TREATMENT OF FUR HALF-STOCK

Изобретение относится к легкой промышленности и может быть использовано в процессах выделки мехового полуфабриката для отбеливания пигментированного или предварительно окрашенного волосяного покрова меха.
Известен способ обработки меховых шкурок, включающий додубливание, протравление, отбеливание водным составом, включающим пероксид водорода, персульфат калия, стабилизатор на основе аммонийной соли минеральной кислоты и органической поликислоты и воду (RU 2264474, С14С 3/02, 2005).
Недостатками способа являются наличие обязательного процесса протравления в присутствии соединений железа и невозможность достижения эффекта отбеливания на предварительно окрашенном волосе.
Известен способ обработки меховых шкур, включающий дубление, укрепление волосяного покрова, обработку в окислительном растворе, содержащем хлорид натрия, пирофосфат натрия, персульфат калия, пероксид водорода, вольфрамат калия, мездровый клей; последующую промывку и обработку в восстанавливающем составе на основе щавелевой кислоты, хлорида натрия и ПАВ. (АС СССР №1229242, D06L 3/14).
Недостатками указанного способа являются невозможность использования полуфабриката хромового дубления, сложность стабилизации разложения пероксида водорода, непроизводительный его расход и неравномерное отбеливание партии меха.
Технической задачей изобретения является расширение технологических возможностей способа, повышение качества отбеливания, кожевой ткани и волоса.
Поставленная задача решается следующим образом.
4
2
4
4
2
2
2
Способ обработки мехового полуфабриката, включающий дубление, обработку в отбеливающей композиции и последующую промывку, отличается тем, что отбеливающая композиция включает пероксид водорода, персульфат калия и целевые добавки: катализатор (NH)MoO2(NH)MoO НO и карбопол при следующем соотношении компонентов:
Пероксид водорода 30%-ный, мл/л
20-25
К<sub>2</sub>S<sub>2</sub>O<sub>8</sub>, г/л
5-10
Целевые добавки
катализатор (NH<sub>4</sub>)<sub>2</sub>МоO<sub>4 </sub>2(NH<sub>4</sub>)<sub>2</sub>МоO<sub>2 </sub>Н<sub>2</sub>O, г/л
0,2-0,15
карбопол, г/л
5-10
Вода
до 1 л
Обработку осуществляют при температуре 23-30°С в течение 6-10 часов, при этом рН раствора равен 7,0-8,0, а относительная вязкость 63-75. Предварительное дубление осуществляют в присутствии карбопола при его расходе 3-4 г/л. Обработку отбеливающей композицией проводят методом окуна или намазью мехового полуфабриката как с натуральным пигментированным волосяным покровом, так и предварительно окрашенным кислотыми красителями волосяным покровом. Обработка по предлагаемому способу с использованием намазного нанесения отбеливающей композиции на полуфабрикат с предварительно окрашенным кислотными красителями волосяным покровом позволяет получить на волосяном покрове эффект «мультиколор».
4
7
Карбопол - торговое название полимера на основе полиакриловой кислоты с молекулярной массой 10-10, при растворении в воде образует вязкие системы с легко регулируемыми реологическими свойствами.
В представленном составе карбопол проявляет многофункциональные свойства: оказывает стабилизирующее действие на процесс распада пероксида водорода, регулируя его скорость, карбопол связывает продукты побочных реакций, защищая волос от деструкции, а кожевую ткань от раздубливания. Заданная вязкость обрабатывающего раствора предотвращает всплывание полуфабриката в процессе разложения пероксида водорода, сокращая его непроизводительные потери, что обеспечивает равномерный эффект отбеливания.
4
2
4
4
2
2
2
В качестве катализатора используют комплексное соединение молибдена с различной степенью окисления. Особенностью указанного комплексного соединения является наличие в структуре молибдена с различной степенью окисления, что отражает формула (NH)MoO·2(NH)MoO·НO.
Способ осуществляют следующим образом.
Шкурки кролика дубят с использованием хромового дубителя в присутствии карбопола (вар.1-2), затем обрабатывают окислительной композицией окуном (вар.1-2) или намазью (вар.3-4), далее проводят обычные заключительные процессы и операции.
Вар.4. В качестве полуфабриката для осуществления способа используют полуфабрикат с окрашенным смесью кислотных красителей волосяным покровом, при этом окислительную композицию наносят на кончики волоса или промазывают на глубину, обеспечивающую желаемый колористический эффект.
В таблице 1 приведены параметры предложенного способа обработки мехового полуфабриката.
В таблице 2 приведены показатели качества волосяного покрова и кожевой ткани.
Таблица 1
Параметры способа
Вар.1
Вар.2
Вар.3
Вар.4
Дубление соединениями хрома в присутствии
3
4
0
0
карбопола в количестве, г/л
Отбеливающая композиция:
20
25
25
23
Пероксид водорода, 30%, мл/л
Персульфат калия, г/л
10
5
7
7
Катализатор (NH<sub>4</sub>)<sub>2</sub>MoO<sub>4</sub> 2(NH<sub>4</sub>)<sub>2</sub>MoO<sub>2</sub> Н<sub>2</sub>O, г/л
0,2
0,15
0,15
0,15
Относительная вязкость композиции
63
64
75
75
Температура, °С
28
30
25
25
Продолжительность, час
6
7
10
8
рН
7,0
8,0
7,5
7,5
Таблица 2
Свойства полуфабриката
Вар.1
Вар.2
Вар.3
Вар.4
Степень белизны волосяного покрова, %
69
69
70
-
Степень повреждения волоса по растворимости в мочевиногидросульфитном растворе, %
24
25
22
15
Температура «сваривания» кожевой ткани, °С
71
71
72
80
Колористический эффект на окрашенном полуфабрикате
+
Таким образом, предложенный способ обработки мехового полуфабриката позволяет осуществить процесс отбеливания с высоким качеством, повысить сохранность волоса и кожевой ткани и расширить технологические возможности способа, получая эффект «мультиколор» на предварительно окрашенном волосяном покрове.